ФЕНОЛЬНАЯ ДОБАВКА ДЛЯ КОМПОЗИЦИИ ЭЛЕКТРООСАЖДАЕМОГО ПОКРЫТИЯ, СОДЕРЖАЩЕЙ ЦИКЛИЧЕСКИЙ ГУАНИДИН

1. Композиция электроосаждаемого покрытия, содержащая:
продукт реакции эпокси-функционального полимера и циклического гуанидина; и
источник непрореагировавшего фенола,
2
причем указанная композиция электроосаждаемого покрытия демонстрирует кулоновское потребление менее 100 кулон/грамм, когда нанесена на электропроводящую подложку при плотности тока ≤1,5 мА/см.
2. Композиция электроосаждаемого покрытия по п. 1, в которой циклический гуанидин включает структуру (II), структуру (III) или их комбинацию:
где каждый из R1, R2, R3, R4, R5, R6, R7 представляют собой атом водорода, (цикло)алкильную, арильную, ароматическую, металлорганическую, полимерную структуру, или могут совместно образовывать циклоалкильную, арильную или ароматическую структуру, при этом R1, R2, R3, R4, R5, R6 и R7 могут быть одинаковыми или разными, и n≥1.
3. Композиция электроосаждаемого покрытия по п. 1, в которой циклический гуанидин включает структуру (IV), структуру (V) или их комбинацию:
где каждый из R1, R2, R3, R4, R5, R6, R7, R8 или R9 представляют собой атом водорода, (цикло)алкильную, арильную, ароматическую, металлорганическую, полимерную структуру, или могут совместно образовывать циклоалкильную, арильную или ароматическую структуру, при этом R1, R2, R3, R4, R5, R6, R7, R8 и R9 могут быть одинаковыми или разными, и n и m оба ≥1, при этом n и m могут быть одинаковыми или разными.
4. Композиция электроосаждаемого покрытия по п. 1, в которой циклический гуанидин представляет собой 1,5,7-триазабицикло[4.4.0]дец-5-ен.
5. Композиция электроосаждаемого покрытия по п. 1, дополнительно содержащая полимер и отвердитель.
6. Композиция электроосаждаемого покрытия по п. 1, где источник непрореагировавшего фенола представляет собой бисфенол-А, галловую кислоту, дигалловую кислоту, эпокси-связанный бисфенол А или их комбинации.
7. Композиция электроосаждаемого покрытия по п. 1, в которой источник непрореагировавшего фенола присутствует в количестве по меньшей мере 0,5 мольных эквивалентов на 1 мольный эквивалент циклического гуанидина.
8. Композиция электроосаждаемого покрытия по п. 1, в которой источник непрореагировавшего фенола присутствует в количестве по меньшей мере 1 мольный эквивалент на 1 мольный эквивалент циклического гуанидина.
9. Композиция электроосаждаемого покрытия по п. 1, в которой источник непрореагировавшего фенола присутствует в количестве более 1 мольного эквивалента на 1 мольный эквивалент циклического гуанидина.
10. Подложка, покрытая композицией покрытия по п. 1.
11. Подложка по п. 10, которая не обработана предварительно фосфатом или раствором предварительной обработки, содержащим элемент группы IIIВ и/или группы IVB, перед нанесением на подложку покрытия из указанной композиции электроосаждаемого покрытия.
12. Подложка по п. 10, которая предварительно обработана фосфатом или раствором предварительной обработки, содержащим элемент группы IIIВ и/или группы IVB, перед нанесением на подложку покрытия из указанной композиции электроосаждаемого покрытия.
13. Способ нанесения покрытия на металлическую подложку, включающий: формирование продукта реакции, содержащего эпокси-функциональный полимер и циклический гуанидин; и
добавление источника непрореагировавшего фенола в указанный продукт реакции с получением композиции электроосаждаемого покрытия.
14. Способ по п. 13, в котором циклический гуанидин включает структуру (II), структуру (III) или их комбинацию:
где каждый из R1, R2, R3, R4, R5, R6, R7 представляют собой атом водорода, (цикло)алкильную, арильную, ароматическую, металлорганическую, полимерную структуру, или могут совместно образовывать циклоалкильную, арильную или ароматическую структуру, при этом R1, R2, R3, R4, R5, R6 и R7 могут быть одинаковыми или разными, и n≥1.
15. Способ по п. 13, в котором циклический гуанидин включает структуру (IV), структуру (V) или их комбинацию:
где каждый из R1, R2, R3, R4, R5, R6, R7, R8 или R9 представляют собой атом водорода, (цикло)алкильную, арильную, ароматическую, металлорганическую, полимерную структуру, или могут совместно образовывать циклоалкильную, арильную или ароматическую структуру, при этом R1, R2, R3, R4, R5, R6, R7, R8 и R9 могут быть одинаковыми или разными, и n и m оба ≥1, при этом n и m могут быть одинаковыми или разными.
16. Способ по п. 13, в котором указанный продукт реакции дополнительно содержит полимер и отвердитель.
17. Способ по п. 13, в котором источник непрореагировавшего фенола представляет собой бисфенол-А, галловую кислоту, дигалловую кислоту, эпокси-связанный бисфенол А или их комбинации.
18. Способ по п. 13, в котором источник непрореагировавшего фенола добавляют в количестве по меньшей мере 0,5 мольных эквивалентов на 1 мольный эквивалент циклического гуанидина.
19. Способ по п. 13, в котором источник непрореагировавшего фенола добавляют в количестве по меньшей мере 1 мольный эквивалент на 1 мольный эквивалент циклического гуанидина.
20. Способ по п. 13, в котором источник непрореагировавшего фенола добавляют в количестве более 1 мольного эквивалента на 1 мольный эквивалент циклического гуанидина.
21. Способ по п. 13, дополнительно включающий нанесение методом электроосаждения указанной композиции электроосаждаемого покрытия на металлическую подложку.
22. Способ по п. 13, дополнительно включающий предварительную обработку металлической подложки фосфатным или циркониевым раствором предварительной обработки, перед нанесением на подложку покрытия из указанной композиции электроосаждаемого покрытия.